도포 수지 [ P - 1 ] 부착 량 을 2 wt % 로 한 것 이외 에 는 실시 예 1 과 마찬가지 로 하 여 평가 를 행하 였 다 . 그 결과 , 부분 분 섬 섬유 다발 을 1500 m 제작 한 바 , 한 번 도 실 끊김 , 감김 을 일으키 지 않 고 , 섬유 다발 내 에 존재 한 섬유 의 꼬임 은 분 섬 처리 수단 을 삽 발 할 때 에 주행 방향 으로 통과 하 여 , 안정 된 폭 으로 분 섬 처리 를 행할 수 있 어 , 프로세스 통과 성 을 ○( 양호 ) 로 하 였 다 . 얻 어 진 부분 분 섬 섬유 다발 은 단위 폭 당 섬유 개수 1087 개 / ㎜, 드레 이프 값 D 1 이 210 ㎜ 였 다 . 또한 , 굽힘 강도 417 ㎫, 굽힘 강도 의 CV 7 . 7 %, 굽힘 탄성 률 25 . 4 ㎬, 굽힘 탄성 률 의 CV 7 . 2 %, 유동 율 260 % 였 다 . 판단 ( ○: 실사 용상 문제 없 는 레벨 , × : 실사 용상 문제 가 있 는 레벨 ) 을 ○ 로 하 였 다 .